ПЛЕНКИ, ИЗГОТОВЛЕННАЯ ИЗ НИХ УПАКОВОЧНАЯ ТАРА И СПОСОБЫ ПРИМЕНЕНИЯ

2
2
1. Перфорированная пленка, содержащая, по меньшей мере, один слой, причем, по меньшей мере, один слой содержит перфорационные отверстия, индивидуальный размер которых меньше или равен 100 микрон (мкм), а отношение суммарной перфорированной площади к общей площади поверхности пленки составляет от 400000 до 2000000 квадратных микрон на квадратный дюйм пленки ((мкм)/(дюйм)).
2. Пленка по п.1, в которой перфорационные отверстия одинакового размера.
3
3. Пленка по п.1, для которой проницаемость по Гурли составляет менее 50 сек на 100 см воздуха.
3
4. Пленка по п.1, для которой проницаемость по Гурли составляет менее 30 сек на 100 см воздуха.
5. Пленка по п.1, в которой размеры перфорационных отверстий находятся в диапазоне от 10 до 100 микрон.
6. Пленка по п.1, где пленка содержит от 60 до 1000 перфорационных отверстий на квадратный дюйм пленки.
7. Пленка по п.1, для которой индивидуальный размер перфорационных отверстий меньше или равен 90 микрон.
8. Пленка по п.1, для которой индивидуальный размер перфорационных отверстий меньше или равен 80 микрон.
2
2
9. Пленка по п.1, в которой отношение суммарной перфорированной площади к общей площади поверхности пленки составляет от 500000 до 1000000 квадратных микрон на квадратный дюйм пленки ((мкм)/(дюйм)).
2
2
10. Пленка по п.1, в которой отношение суммарной площади перфорации к общей площади поверхности пленки составляет от 600000 до 800000 квадратных микрон на квадратный дюйм пленки ((мкм)/(дюйм)).
11. Пленка по п.1, где пленка содержит один слой.
12. Пленка по п.1, где пленка не содержит 50 или более весовых процентов наполнителя.
13. Пленка по п.1, где пленка не содержит 25 или более весовых процентов наполнителя.
14. Пленка по п.1, в которой размеры перфорационных отверстий находятся в диапазоне от 60 до 100 микрон.
15. Пленка по п.1, в которой размеры перфорационных отверстий находятся в диапазоне от 10 до 40 микрон.
16. Пленка по п.1, в которой пленка содержит от 65 до 750 перфорационных отверстий на квадратный дюйм пленки.
17. Пленка по п.1, в которой перфорационные отверстия получают с помощью механических способов или лазера.
18. Пленка по п.1, в которой перфорационные отверстия получают с обеих сторон пленки.
19. Пленка по п.1, в которой пленка обладает 2 % секущим модулем в направлении движения пленки в станке и/или поперечном направлении, по меньшей мере, 50000 фунтов на квадратный дюйм.
20. Пленка по п.1, в которой пленка обладает прочностью на разрыв по Элмендорфу в направлении движения пленки в станке и/или поперечном направлении, по меньшей мере, 40 грамм на одну тысячную дюйма толщины пленки.
21. Пленка по п.1, в которой, по меньшей мере, один слой пленки получают из композиции, включающей в себя, по меньшей мере, один термопластичный полимер.
22. Пленка по п.21, в которой, по меньшей мере, один термопластичный полимер представляет собой полиолефин.
23. Пленка по п.22, в которой полимерная композиция включает в себя 50 весовых процентов или более гомополимера или интерполимера на основе этилена.
24. Пленка по п.23, в которой полимерная композиция дополнительно включает в себя 40 весовых процентов или менее гомополимера или интерполимера на основе пропилена.
25. Пленка по п.22, в которой полиолефин представляет собой интерполимер пропилен/α-олефин.
26. Пленка по п.25, в которой α-олефин выбирают из группы, состоящей из 1-бутена, 1-пентена, 1-гексена, 1-гептена, 1-октена и 1-бутена, 1-нонена, 1-децена, 4-метил-1-пентена и их смесей.
2
27. Пленка по п.25, для которой интерполимер пропилен/α-олефин обладает индексом расплава (I) от 0,1 до 100 г/10 мин.
3
w
n
28. Пленка по п.27, для которой интерполимер пропилен/α-олефин обладает индексом расплава от 0,1 до 50 грамм/10 мин, плотностью от 0,86 до 0,92 грамм/см и коэффициентом полидисперсности, M/M, от 2 до 10.
29. Пленка по п.22, в которой полиолефин представляет собой интерполимер этилен/α-олефин.
30. Пленка по п.29, в которой интерполимер этилен/α-олефин является сополимером, полученным из мономеров, выбираемых из группы, состоящей из этилена и 1-октена, этилена и 1-бутена, этилена и 1-гексена, этилена и 1-пентена, этилена и 1-гептена, этилена и пропилена, этилена и 4-метил-1-пентена, а также их смесей.
2
31. Пленка по п.30, в которой интерполимер этилен/α-олефин обладает индексом расплава (I) от 0,1 до 100 г/10 мин.
3
w
n
32. Пленка по п.30, в которой интерполимер этилен/α-олефин обладает индексом расплава от 0,2 до 50 грамм/10 мин, плотностью от 0,900 до 0,940 г/см и коэффициентом полидисперсности, M/M, от 1,5 до 5.
33. Пленка по п.30, в которой мономеры выбирают из группы, состоящей из этилена и 1-октена, а также этилена и 1-бутена.
34. Пленка по п.11, в которой полимерная композиция включает в себя 50 весовых процентов или более гомополимера или интерполимера на основе этилена.
35. Пленка по п.34, в которой полимерная композиция дополнительно включает в себя 40 весовых процентов или менее гомополимера или интерполимера на основе пропилена.
36. Пленка по п.22, в которой полиолефин представляет собой интерполимер пропилен/этилен.
2
37. Пленка по п.36, в которой интерполимер пропилен/этилен обладает индексом расплава (I) от 0,1 до 100 г/10 мин.
3
w
n
38. Пленка по п.37, в которой интерполимер пропилен/этилен обладает индексом расплава от 0,1 до 50 грамм/10 мин, плотностью от 0,86 до 0,92 грамм/см и коэффициентом полидисперсности, M/M, от 2 до 10.
39. Упаковочная тара, изготовленная из пленки по п.1.
40. Упаковочная тара по п.39, в которой пленка обладает толщиной от 25 до 1000 микрон.
41. Упаковочная тара по п.39, в которой упаковочная тара обладает емкостью от 1 до 100 кг.
42. Упаковочная тара по п.39, в которой упаковочная тара содержит две или несколько прослоек и где упаковочная тара содержит перфорационные отверстия на одной или нескольких обозначенных областях на поверхности упаковочной тары.
43. Упаковочная тара по п.42, в которой одна или несколько обозначенных областей полностью покрывают поверхность упаковочной тары.
44. Упаковочная тара по п.42, в которой одна или несколько обозначенных областей расположены на одной или нескольких горизонтальных, плоских поверхностях упаковочной тары.
45. Упаковочная тара по п.42, в которой перфорационные отверстия равномерно размещены на одной или нескольких обозначенных областях.
46. Упаковочная тара по п.42, в которой перфорационные отверстия размещены с различной плотностью перфорации на одной или нескольких обозначенных областях.
47. Упаковочная тара по п.42, в которой упаковочная тара состоит, по меньшей мере, из четырех сторон, причем, по меньшей мере, две стороны обладают большим количеством перфорационных отверстий на квадратный дюйм пленки по сравнению, по меньшей мере, с двумя другими сторонами.
48. Упаковочная тара по п.39, в которой перфорационные отверстия получают с обеих сторон пленки.
49. Упаковочная тара по п.48, в которой углубления, возникающие от перфорационных отверстий, расположены на внешней поверхности упаковочной тары.
3
50. Упаковочная тара по п.39, в которой упаковочная тара обладает воздухопроницаемостью, по меньшей мере, 30 м в час.
51. Способ получения перфорированной пленки, состоящей, по меньшей мере, из одного слоя, причем вышеуказанный способ содержит:
а) выбор термопластичного полимера или смеси полимеров, подходящих, по меньшей мере, для создания одного слоя;
б) получение пленки из термопластичного полимера или смеси полимеров;
в) перфорирования вышеупомянутой пленки для получения перфорированной пленки; и
2
2
причем, по меньшей мере, один слой содержит перфорационные отверстия с индивидуальным размером меньше или равным 100 микрон (мкм), и для которой отношение суммарной перфорированной площади к общей площади поверхности пленки находится в диапазоне от 400000 до 2000000 квадратных микрон на квадратный дюйм пленки ((мкм)/(дюйм)).
52. Способ по п.51, в котором перфорационные отверстия расположены на одной или нескольких обозначенных областей пленки.
53. Способ заполнения упаковочной тары порошкообразными материалами, причем вышеуказанный способ содержит
введение порошкообразных материалов в упаковочную тару подходящей емкости с помощью сжатого газа для получения заполненной упаковочной тары, и
2
2
причем упаковочная тара изготовлена из перфорированной пленки, состоящей из, по меньшей мере, одного слоя, и где, по меньшей мере, один слой содержит перфорационные отверстия с индивидуальным размером меньше или равным 100 микрон (мкм), и где отношение суммарной перфорированной площади к общей площади поверхности пленки находится в диапазоне от 400000 до 2000000 квадратных микрон на квадратный дюйм пленки ((мкм)/(дюйм)).
54. Способ по п.53, в котором сжатый газ представляет собой воздух.